(57)【要約】【課題】「七島表」に似た質感の畳表を製造することのできる、中空筒状抄繊糸およびその製造方法を提供する。【解決手段】中空筒状抄繊糸１０を製造する際には、（ａ）木質繊維を主体として抄造した紙を裁断して紙テープ１６を生成し、（ｂ）紙テープ１６に筒状に撚りをかけて糸３２を構成し、その後、（ｃ）糸３２を巻取りローラ２８で巻き取ることによって所定の平均扁平率を有する中空筒状抄繊糸１０を得る。この製造方法における（ｂ）工程では、巻き数が５〜７層であり、かつ、以下の（式）で表される撚り長さが４０〜７０ｍｍ/回転となるようにして紙テープ１６に撚りをかけ、（ｃ）工程では、平均扁平率が０．３〜０．７の範囲内となるようにして糸３２を巻き取る。［撚り長さ（ｍｍ/回転）＝糸の送り速度（ｍｐｍ）/撚りの回転数（ｒｐｍ）］…（式）【選択図】図１
2007138332.tif 000002
【特許請求の範囲】
【請求項１】
木質繊維を主体とする紙テープに筒状に撚りをかけることによって構成された中空筒状抄繊糸であって、
平均扁平率が０．３〜０．７である、中空筒状抄繊糸。
【請求項２】
巻き数が５〜７層であり、かつ、以下の（式）で表される撚り長さが４０〜７０ｍｍ/回転である、請求項１記載の中空筒状抄繊糸。
［撚り長さ（ｍｍ/回転）＝糸の送り速度（ｍｐｍ）/撚りの回転数（ｒｐｍ）］…（式）
【請求項３】
（ａ）木質繊維を主体として抄造した紙を裁断して紙テープを生成し、（ｂ）前記紙テープに筒状に撚りをかけて糸を構成し、その後、（ｃ）前記糸を巻取りローラで巻き取ることによって所定の平均扁平率を有する中空筒状抄繊糸を製造する、中空筒状抄繊糸の製造方法であって、
前記（ｂ）工程では、巻き数が５〜７層であり、かつ、以下の（式）で表される撚り長さが４０〜７０ｍｍ/回転となるようにして前記紙テープに撚りをかけ、
前記（ｃ）工程では、平均扁平率が０．３〜０．７の範囲内となるようにして前記糸を巻き取る、中空筒状抄繊糸の製造方法。
［撚り長さ（ｍｍ/回転）＝糸の送り速度（ｍｐｍ）/撚りの回転数（ｒｐｍ）］…（式）
【請求項４】
請求項１または２に記載の中空筒状抄繊糸を用いて製造された畳表。
【発明の詳細な説明】
【技術分野】
【０００１】
本発明は、「七島表（別名：琉球畳表または青表）」に似た質感の畳表を製造することのできる、中空筒状抄繊糸およびその製造方法ならびに畳表に関する。
【背景技術】
【０００２】
畳表に用いられる天然のイ草は、天候によって生産量が左右されるため、需要に応じて供給量を調整するのが極めて困難である。また、近年では、イ草生産農家の高齢化等によって労働力が減少しつつあることから、イ草の供給量が減少しつつあり、それに伴ってイ草の価格が上昇しつつある。
【０００３】
このような事情から、近年では、天然イ草に代わる畳表材料が種々開発されており、その一例が、特許文献１に記載されている。特許文献１の畳表材料は、紙テープに筒状に撚りをかけることによって構成された中空筒状抄繊糸であり、これを用いて製造された畳表においては、天然のイ草を用いて製造された通常の畳表とほぼ同様の質感を得ることができる。
【特許文献１】特許第２８８５６５８号公報
【発明の開示】
【発明が解決しようとする課題】
【０００４】
従来の中空筒状抄繊糸（特許文献１）によれば、「通常の畳表」とほぼ同様の質感の畳表を製造することができるが、「七島表」に似た質感の畳表を製造するのは容易ではなかった。
【０００５】
つまり、「七島表」は「目の粗い素朴な質感を持つこと」を特徴とするが、これは、断面形状が「長円形または楕円形」に扁平した糸材を用いて製造されるためであり、断面形状が「円形」である従来の中空筒状抄繊糸を用いた場合には、この特徴を再現することができなかった。なお、「七島表」の製造に用いられる糸材は、『断面形状が「三角形」である「七島イ草」を半分に裂き、その後、これを乾燥させて端部を丸く巻き込むことによって得られるもの』である。
【０００６】
一方、ライフスタイルの多様化に伴って個性的な住宅が望まれる今日では、畳表においても個性的なものが好まれる傾向にあり、このような風潮を受けて、「七島表」またはこれに似た畳表の安定供給が望まれている。
【０００７】
それゆえに、本発明の主たる課題は、「七島表」に似た質感の畳表を製造することのできる、中空筒状抄繊糸およびその製造方法ならびに畳表を提供することである。
【課題を解決するための手段】
【０００８】
請求項１に記載した発明は、「木質繊維を主体とする紙テープ１６に筒状に撚りをかけることによって構成された中空筒状抄繊糸１０であって、平均扁平率が０．３〜０．７である、中空筒状抄繊糸１０」である。
【０００９】
この発明に係る中空筒状抄繊糸１０では、平均扁平率が０．３〜０．７であるため、これを用いて畳表１２を製造した場合には、「七島表」に似た質感を得ることができる。なお、平均扁平率は、最小径部分の扁平率と最大径部分の扁平率との平均であり、扁平率は、通常の計算式［扁平率＝（長径−短径）／長径］に従って算出される。
【００１０】
請求項２に記載した発明は、請求項１に記載した「中空筒状抄繊糸１０」において、「巻き数が５〜７層であり、かつ、以下の（式）で表される撚り長さが４０〜７０ｍｍ/回転である」ことを特徴とする。
【００１１】
［撚り長さ（ｍｍ/回転）＝糸の送り速度（ｍｐｍ）/撚りの回転数（ｒｐｍ）］…（式）
この発明では、巻き数を５以上に設定し、かつ、撚り長さを７０ｍｍ/回転以下に設定しているので、中空筒状抄繊糸１０の腰が弱くなり過ぎるのを防止でき、畳表１２を織る際の取扱性が損なわれるのを防止できる。また、巻き数を７以下に設定しているので、中空筒状抄繊糸１０が太くなり過ぎるのを防止でき、「七島イ草」に似た性状を得ることができる。さらに、撚り長さを４０ｍｍ/回転以上に設定しているので、中空筒状抄繊糸１０が硬くなり過ぎるのを防止でき、「七島イ草」の性状により近づけることができる。
【００１２】
請求項３に記載した発明は、「（ａ）木質繊維を主体として抄造した紙を裁断して紙テープ１６を生成し、（ｂ）前記紙テープ１６に筒状に撚りをかけて糸３２を構成し、その後、（ｃ）前記糸３２を巻取りローラ２８で巻き取ることによって所定の平均扁平率を有する中空筒状抄繊糸１０を製造する、中空筒状抄繊糸１０の製造方法であって、前記（ｂ）工程では、巻き数が５〜７層であり、かつ、以下の（式）で表される撚り長さが４０〜７０ｍｍ/回転となるようにして前記紙テープ１６に撚りをかけ、前記（ｃ）工程では、平均扁平率が０．３〜０．７の範囲内となるようにして前記糸３２を巻き取る、中空筒状抄繊糸１０の製造方法」である。
【００１３】
［撚り長さ（ｍｍ/回転）＝糸の送り速度（ｍｐｍ）/撚りの回転数（ｒｐｍ）］…（式）
この発明は、請求項２に記載した中空筒状抄繊糸１０を製造する方法である。
【００１４】
請求項４に記載した発明は、「請求項１または２に記載の中空筒状抄繊糸１０を用いて製造された畳表１２」である。
【発明の効果】
【００１５】
請求項１、２および３に記載した発明によれば、「七島イ草」に似た性状の中空筒状抄繊糸を得ることができ、これを用いて請求項４に係る畳表を製造した際には、「七島表」に似た質感を得ることができる。
【発明を実施するための最良の形態】
【００１６】
図１は、本発明が適用された中空筒状抄繊糸１０を示す斜視図であり、図２は、中空筒状抄繊糸１０を示す正面図（Ａ）および端面図（Ｂ）である。
【００１７】
この中空筒状抄繊糸１０（図１、図２）は、図３に示すように、「七島表に似た質感」すなわち「目の粗い素朴な質感」を持つ畳表１２を製造することを目的として開発されたものである。ここで、畳表１２（図３）は、綿や麻糸などからなる経糸１４に中空筒状抄繊糸１０を編織することによって製造されるものであり、畳表１２の表面には、凸部１２ａと凹部１２ｂとが畝状に現れている。
【００１８】
中空筒状抄繊糸１０（図１、図２）は、木質繊維を主体とする紙テープ１６に筒状に撚りをかけることによって構成されたものであり、この中空筒状抄繊糸１０の「平均扁平率」は、０．３〜０．７の範囲内に設定されている。
【００１９】
ここで、「平均扁平率」とは、中空筒状抄繊糸１０の中で最も細い部分（最小径部分）の扁平率と、最も太い部分（最大径部分）の扁平率との平均を意味し、平均扁平率を０．３〜０．７の範囲内に設定したのは、「七島表」の製造に用いられる糸材（断面形状が「長円形または楕円形」に扁平している。）に似た性状を得るためである。
【００２０】
なお、「七島イ草」に似た性状を得るためには、「平均扁平率」が最も重要であり、「巻き数」および「撚り長さ」については、特に限定されるものではない。しかし、畳表１２を製造する際の取扱性を考慮すると、「巻き数」は５〜７層であることが望ましく、「撚り長さ」は４０〜７０ｍｍ/回転であることが望ましい。
【００２１】
ここで、「巻き数」とは、撚りをかけることによって積層される紙テープ１６の層数を意味し、巻き数が５より少なくなると、中空筒状抄繊糸１０の腰が弱くなり過ぎて取扱性が損なわれ、巻き数が７より多くなると、中空筒状抄繊糸１０が太くなり過ぎて取扱性が損なわれる。一方、「撚り長さ」とは、「撚り長さ（ｍｍ/回転）＝糸の送り速度（ｍｐｍ）/撚りの回転数（ｒｐｍ）」の（式）で定義される長さを意味し、撚り長さが７０ｍｍ/回転より長くなると、中空筒状抄繊糸１０の腰が弱くなり過ぎて取扱性が損なわれ、撚り長さが４０ｍｍ/回転より短くなると、中空筒状抄繊糸１０が硬くなり過ぎて取扱性が損なわれる。
【００２２】
中空筒状抄繊糸１０を製造する際には、木質繊維を主体として抄造した紙を１５〜４０ｍｍ程度の幅で裁断して紙テープ１６を生成し、この紙テープ１６を巻いてロール１８を構成する。そして、このロール１８を図４に示す製造装置２０に装着し、ロール１８から引き出した紙テープ１６を用いて中空筒状抄繊糸１０を連続的かつ自動的に製造する。
【００２３】
製造装置２０は、紙テープ１６に筒状に撚りをかけながら巻き取って中空筒状抄繊糸１０を得るものであり、ロール装着部２２と、糸に所定の張力を付与するローラ２４と、ロール装着部２２およびローラ２４を保持するフレーム２６と、モータ（図示省略）によって回転駆動される巻取りローラ２８と、フレーム２６を回転させるモータ３０とによって構成されている。
【００２４】
製造装置２０を用いて中空筒状抄繊糸１０を製造する際には、ロール１８から引き出した紙テープ１６を、ローラ２４を介して巻取りローラ２８に与える。そして、巻取りローラ２８によって紙テープ１６を所定の巻取り速度で巻取りながら、モータ３０によってフレーム２６を所定の回転数で回転させる。すると、ローラ２４と巻取りローラ２８との間において、紙テープ１６に撚りがかけられる。
【００２５】
フレーム２６の回転数が速ければ、紙テープ１６の撚りは強くなり、紙テープ１６から得られる撚り糸３２の断面形状は、図５に示すように「真円」に近いものになる。しかし、この実施例では、所定の平均扁平率を得るために、フレーム２６の回転数が遅めに設定される。したがって、紙テープ１６の撚りは緩くなり、撚り糸３２の断面形状は、「長円形または楕円形」になる。そして、この撚り糸３２が巻取りローラ２８に巻き取られると、撚り糸３２が押しつぶされることによって、さらに扁平した断面形状になる。
【００２６】
巻取りローラ２８の「巻取り速度」およびフレーム２６の「回転数」は、製造しようとする中空筒状抄繊糸１０の「扁平率」、「巻き数」または「撚り長さ」に応じて変更可能であり、「巻取り速度」または「回転数」を変えることによって「扁平率」、「巻き数」または「撚り長さ」を調整することができる。なお、「撚り長さ」の計算式では、「糸の送り速度」を用いているが、この「糸の送り速度」は、巻取りローラ２８の「巻取り速度」と同値である。
【００２７】
発明者等は、フレーム２６の「回転数」を変えたときの「扁平率」、「巻き数」および「撚り長さ」の変化を実験により調べ、その結果を［表１］に示した。そして、各回転数で得られた中空筒状抄繊糸１０の形状を目視により確認し、その形状を「七島表」の製造に用いられる糸材の形状と比較した。
【００２８】
その結果、中空筒状抄繊糸１０の製造条件が［表１］中の３〜８のときに、「七島イ草」と似た形状になることが分かった。この結果より、中空筒状抄繊糸１０の「平均扁平率」が０．３〜０．７の範囲内にあり、かつ、「撚り長さ」が４０〜７０ｍｍ/回転の範囲内にあるときに、「七島イ草」に似た性状を得られることを推測できる。
【００２９】
【表１】
2007138332.tif 000003
【図面の簡単な説明】
【００３０】
【図１】中空筒状抄繊糸を示す斜視図
【図２】中空筒状抄繊糸を示す正面図および端面図
【図３】中空筒状抄繊糸を用いて製造した畳表
【図４】中空筒状抄繊糸を製造する装置
【図５】巻き取り前の中空筒状抄繊糸を示す斜視図
【符号の説明】
【００３１】
１０…  中空筒状抄繊糸
１２…  畳表
１６…  紙テープ
１８…  ロール
２０…  製造装置
２２…  ロール装着部
２４…  ローラ
２６…  フレーム
２８…  ローラ
３０…  モータ
【図１】
2007138332.tif 000004
【図２】
2007138332.tif 000005
【図３】
2007138332.tif 000006
【図４】
2007138332.tif 000007
【図５】
2007138332.tif 000008